(57)【要約】【課題】面内均一性の良好な膜を成膜可能な成膜装置を提供する。【解決手段】真空雰囲気である処理室内の円形の基板に対して互いに反応する複数種類の反応ガスを順番に供給し成膜処理を行う枚葉式の成膜装置において、天井部には、載置部２に載置された基板Ｗの中央部と対向する位置に開口するガス供給路３１１を備え、円形のガス分散板４はガス供給路３１１の開口部の中央部を通って下方側に突出する支持棒４１の下端部にその中央部が支持され、前記開口部の真下から見て当該開口部を覆うように設けられている。この分散板４は、少なくとも支持棒４１に支持される中央部からはガスが下方に流出しないように構成されている。【選択図】図２
2014074190.tif 000002
【特許請求の範囲】
【請求項１】
真空雰囲気である処理室内の円形の基板に対して互いに反応する複数種類の反応ガスを順番に供給し、一の反応ガスの供給と次の反応ガスの供給との間に置換用のガスを供給して成膜処理を行う枚葉式の成膜装置において、
前記処理室に設けられ、基板が載置される載置部と、
前記載置部と対向して設けられた天井部と、
前記載置部上の基板の中央部と対向する位置にて、前記天井部に開口する開口部を備えたガス供給路と、
前記天井部から前記開口部の中央部を通って下方側に突出する支持棒と、
前記支持棒の下端部にその中央部が支持され、前記載置部上の基板と対向するようにかつ前記開口部の真下から見て当該開口部を覆うように設けられた円形のガス分散板と、
前記処理室内の真空排気を行う排気部と、を備え、
前記分散板は、少なくとも前記支持棒に支持される中央部からはガスが下方に流出しないように構成されていることを特徴とする成膜装置。
【請求項２】
前記ガス供給路は、前記一の反応ガスと次の反応ガスとの一方側の反応ガスを供給する第１のガス供給路と、前記第１のガス供給路の内側に配置された配管内に形成され、他方側の反応ガスを供給する第２のガス供給路とを備え、前記分散板は、前記第１のガス供給路及び第２のガス供給路の開口部の各々に設けられ、前記第１のガス供給路の開口部を覆う分散板は、前記配管を支持棒として当該配管の下端部に設けられていることを特徴とする請求項１に記載の成膜装置。
【請求項３】
前記載置部上の基板から分散板までの高さ方向の距離が３．５〜２５．０ｍｍの範囲内であることを特徴とする請求項１または２に記載の成膜装置。
【請求項４】
前記分散板には、反応ガスを通流させる通流口が設けられていることを特徴とする請求項１ないし３のいずれか一つに記載の成膜装置。
【請求項５】
前記天井部は、中央から外周に向けて末広がりの形状の傾斜面構造を有し、前記分散板の下方側には、前記傾斜面に沿って流れた後、この傾斜面から下方側へ剥離した反応ガスの流れを受け止め、その一部を前記載置部の中央部側へ通流させる通流口が設けられた円形の再分散板が設けられていることを特徴とする請求項１ないし４のいずれか一つに記載の成膜装置。
【発明の詳細な説明】
【技術分野】
【０００１】
本発明は、基板に対して互いに反応する複数種類の反応ガスを順番に供給して膜を形成する成膜装置に関する。
【背景技術】
【０００２】
基板である例えば半導体ウエハ（以下「ウエハ」と言う）に膜を成膜する手法として、互いに反応する複数種類の反応ガスをウエハに対して順番に供給するいわゆるＡＬＤ（Ａｔｏｍｉｃ  Ｌａｙｅｒ  Ｄｅｐｏｓｉｔｉｏｎ）法やＭＬＤ（Ｍｕｌｔｉ  Ｌａｙｅｒ  Ｄｅｐｏｓｉｔｉｏｎ）法（以下、これらを総合してＡＬＤ法と称する）などと呼ばれる方法が知られている。
【０００３】
ＡＬＤ法は、ウエハに吸着したガス同士を反応させて膜を形成する手法であるため、面内均一性に優れた成膜を行うことが可能な成膜法である。ところが近年、ナノメートルのオーダーで成膜される膜のウエハ面内における膜厚の均一性（例えば後述のＭ−ｍ値）を５％前後にするといった高度な面内均一性が要求されるようにもなってきている。
【０００４】
一方、複数種類の反応ガスを共通のガス供給機構から供給する場合などには、ガス供給機構内における反応物の堆積を抑制するために、反応ガスの切り替え時に不活性ガスなどの置換ガスを供給することがある。この置換操作は、ウエハへの成膜には寄与しないため、ガス供給機構やウエハが載置された処理室の容積を小さくし、置換操作に要する時間を短くすることが効率的な成膜を行う上で重要となる。ところがガス供給機構の構成は、成膜される膜の面内均一性を左右する重要な要素の一つであり、面内均一性や置換性などに対する要求を同時に満足するガス供給機構の開発が課題となっている。
【０００５】
ここで引用文献１、２には、複数枚のウエハを円環状に配置した載置台（サセプタ１、基板ホルダ４Ａ）を回転させながら、この載置台の中央部に種類の異なる反応ガスの供給を行う複数の配管（内管５、外管６、入口１Ａ、１Ｂ）を多重に配置し、処理室（リアクタ３、処理室１０１）に反応ガスを供給する配管の下端部に、円環状の分散板（鍔状の仕切り板７、９、朝顔状に開いた同心状漏斗）を設けたＣＶＤ装置が記載されている（括弧内の単語は、各先行技術文献中の用語である。以下、先行技術文献の説明において同じ）。この成膜装置によれば、配管同士の隙間に形成されるガス流路を流れてきた反応ガスは、流路の出口にて内側の配管の下端部に設けられた分散板に衝突し、ウエハが載置されている領域に向けて広がっていく。一方、最も内側の配管内を流れてきた反応ガスは、載置台の表面に衝突してウエハの載置領域へと広がる。
【０００６】
しかしながらＡＬＤ法により成膜を行う枚葉式の成膜装置において、ウエハの中央部上方に配置された配管から供給された反応ガスをウエハに衝突させて反応ガスを広げると、反応ガスを衝突させた位置の膜厚が厚くなり、膜の面内均一性が極端に悪化してしまう。
【０００７】
また特許文献３には、ＣＶＤ法によりシリコンの成膜を行うガスソースエピタキシー装置が記載されている。この装置は、載置台（基板保持系２１ａ）に一枚のウエハを載置する一方、このウエハを上方から覆うように天井部（椀状構造体３３）を配置して処理室（主処理空間３５）を形成し、ウエハ中央部の上方位置にて天井部に設けた開口部から反応ガスを供給するにあたり、載置台から見て前記開口部を覆うように分散板（拡散手段３３ａ）を設けてウエハの被処理面に均一にガスを供給する技術が記載されている。
【０００８】
ここで引用文献３の図１によれば、真空処理装置の分散板は、天井部に固定された複数本の支持部材を用いて前記開口部の下方側に支持されている。ところが、既述のように置換ガスによる置換操作が行われるＡＬＤ法の成膜装置では、処理室の容積を小さくするために載置台から天井部までの高さ距離が近いため、支持部材が設けられているところと、設けられていないところでガスの供給量にばらつきが生じ成膜結果が不均一になることがある（後述の比較例参照）。
【０００９】
さらに、特許文献４には、載置台（サセプタ２１）上に載置された一枚のウエハの上方に反応性ガスを導入するための開口部（ガス導入口１５）を設け、これら載置台と開口部との間に分散板（ガス分散板１６）を設けたプラズマアッシング装置が記載されている。しかしながら、このプラズマアッシング装置ではウエハの全面を覆うことが可能な大きさの分散板が採用されており、またウエハと分散板との間の高さ距離もウエハの直径の数倍以上と大きい。このため、このプラズマアッシング装置に比べて近い位置から反応ガスを供給するＡＬＤ法の成膜装置に本文献の分散板を設けると、ウエハの全面に反応ガスが十分に行き渡らなくなるおそれがある。
【先行技術文献】
【特許文献】
【００１０】
【特許文献１】特開平９−２４６１９２号公報： 段落００１７〜００１８、図１
【特許文献２】特表２００３−５１８１９９号公報：段落００１０〜００１１、図２
【特許文献３】特開２００１−３１３２５８号公報：段落００３０〜００３８、図１
【特許文献４】特開２００１−７０８３号公報：段落００２１、図１
【発明の概要】
【発明が解決しようとする課題】
【００１１】
本発明はこのような事情に鑑みてなされたものであり、その目的は、面内均一性の良好な膜を成膜可能な成膜装置を提供することにある。
【課題を解決するための手段】
【００１２】
本発明に係る成膜装置は、真空雰囲気である処理室内の円形の基板に対して互いに反応する複数種類の反応ガスを順番に供給し、一の反応ガスの供給と次の反応ガスの供給との間に置換用のガスを供給して成膜処理を行う枚葉式の成膜装置において、
前記処理室に設けられ、基板が載置される載置部と、
前記載置部と対向して設けられた天井部と、
前記載置部上の基板の中央部と対向する位置にて、前記天井部に開口する開口部を備えたガス供給路と、
前記天井部から前記開口部の中央部を通って下方側に突出する支持棒と、
前記支持棒の下端部にその中央部が支持され、前記載置部上の基板と対向するようにかつ前記開口部の真下から見て当該開口部を覆うように設けられた円形のガス分散板と、
前記処理室内の真空排気を行う排気部と、を備え、
前記分散板は、少なくとも前記支持棒に支持される中央部からはガスが下方に流出しないように構成されていることを特徴とする。
【００１３】
上述の成膜装置は以下の特徴を備えていてもよい。  
（ａ）前記ガス供給路は、前記一の反応ガスと次の反応ガスとの一方側の反応ガスを供給する第１のガス供給路と、前記第１のガス供給路の内側に配置された配管内に形成され、他方側の反応ガスを供給する第２のガス供給路とを備え、前記分散板は、前記第１のガス供給路及び第２のガス供給路の開口部の各々に設けられ、前記第１のガス供給路の開口部を覆う分散板は、前記配管を支持棒として当該配管の下端部に設けられていること。  
（ｂ）前記載置部上の基板から分散板までの高さ方向の距離が３．５〜２５．０ｍｍの範囲内であること。
（ｃ）前記分散板には、反応ガスを通流させる通流口が設けられていること。  
（ｄ）前記天井部は、中央から外周に向けて末広がりの形状の傾斜面構造を有し、前記分散板の下方側には、前記傾斜面に沿って流れた後、この傾斜面から下方側へ剥離した反応ガスの流れを受け止め、その一部を前記載置部の中央部側へ通流させる通流口が設けられた円形の再分散板が設けられていること。
【発明の効果】
【００１４】
本発明は、載置台上の基板の中央部と対向する位置に、ガス供給路から供給される反応ガスを分散させるための円形の分散板が設けられ、且つ、この分散板は、ガス供給路の開口部の中央部を通って下方側に突出する支持棒によってその中央部が支持されている。この結果、支持棒周りに円対称に反応ガスを広げることができ、基板の周方向に均一な膜厚の成膜を行うことができる。また、この分散板は、少なくとも中央部からはガスが下方に流出しないように構成されているので、開口部の直下における過大な成膜が抑えられ、基板の径方向にも均一な膜を成膜できる。
【図面の簡単な説明】
【００１５】
【図１】本発明に係わる成膜装置の縦断面図である。
【図２】前記成膜装置の一部拡大縦断面図である。
【図３】前記成膜装置に設けられている天板部材の斜視図である。
【図４】前記天板部材の中央部の拡大縦断面図である。
【図５】前記成膜装置の作用を示す第１の説明図である。
【図６】前記成膜装置の作用を示す第２の説明図である。
【図７】他の成膜装置の作用を示す第１の説明図である。
【図８】前記他の成膜装置の作用を示す第２の説明図である。
【図９】通流口が設けられた分散板の第１の構成例を示す平面図である。
【図１０】通流口が設けられた分散板の第２の構成例を示す平面図である。
【図１１】通流口が設けられた分散板の第３の構成例を示す平面図である。
【図１２】第２の実施の形態に関わる成膜装置の天板部材の斜視図である
【図１３】第２の実施の形態に関わる天板部材の中央部の拡大縦断面図である。
【図１４】分散板及び再分散板の第１の構成例を示す一部破断斜視図である。
【図１５】分散板及び再分散板の第２の構成例を示す一部破断斜視図である。
【図１６】分散板及び再分散板の第３の構成例を示す一部破断斜視図である。
【図１７】変形例に係る分散板の取り付け例を示す斜視図である。
【図１８】前記変形例に係る分散板の取り付け例を示す拡大縦断面図である。
【図１９】比較例に係る分散板の取り付け例を示す拡大縦断面図である。
【図２０】実施例に係る膜厚分布を示す説明図である。
【図２１】比較例に係る膜厚分布を示す説明図である。
【図２２】実施例に係る膜厚の変位を示す第１の説明図である。
【図２３】実施例に係る膜厚の変位を示す第２の説明図である。
【図２４】比較例に係る膜厚の変位を示す説明図である。
【発明を実施するための形態】
【００１６】
本発明の実施の形態に係わる成膜装置の構成について、図１〜図４を参照して説明する。本成膜装置は、成膜対象の円形の基板であり、例えば直径が３００ｍｍのウエハＷの表面に、互いに反応する反応ガスである塩化チタン（ＴｉＣｌ４）ガス（原料ガス）とアンモニア（ＮＨ３）ガス（窒化ガス）とを交互に供給してＡＬＤ法により窒化チタン（ＴｉＮ）膜を成膜する装置として構成されている。
【００１７】
図１、図２に示すように成膜装置は、アルミニウム等の金属により構成され、平面形状が概ね円形の真空容器であり、処理室を構成する処理容器１と、この処理容器１内に設けられ、ウエハＷが載置される載置台（載置部）２と、載置台２と対向するように設けられ、載置台２との間に処理空間３１２を形成するための天板部材３１と、を備えている。処理容器１の側面には、載置台２との間でウエハＷの受け渡しを行う際に、外部の真空搬送路に設けられたウエハ搬送機構を処理容器１内に進入させるための搬入出口１１と、この搬入出口１１を開閉するゲートバルブ１２とが設けられている。
【００１８】
前記搬入出口１１よりも上部側の位置には、アルミニウム等の金属からなり、縦断面の形状が角型のダクトを円環状に湾曲させて構成した排気ダクト１３が、処理容器１の本体を構成する側壁の上に積み重なるように設けられている。排気ダクト１３の内周面には、周方向に沿って伸びるスリット状の開口部１３１が形成されており、処理空間３１２から流れ出たガスはこの開口部１３１を介して排気ダクト１３内に排気される。排気ダクト１３の外壁面には排気口１３２が形成されており、この排気口１３２には真空ポンプなどからなる排気部６５が接続されている。排気口１３２や排気部６５は、処理空間３１２内の真空排気を行う排気部に相当する。
【００１９】
処理容器１内には、前記排気ダクト１３の内側の位置に、載置台２が配置されている。載置台２は、ウエハＷよりも一回り大きい円板からなり、例えば窒化アルミニウム（ＡｌＮ）、石英ガラス（ＳｉＯ２）等のセラミックスやアルミニウム（Ａｌ）、ハステロイ（登録商標）等の金属により構成されている。載置台２の内部には、ウエハＷを例えば３５０℃〜４５０℃の成膜温度に加熱するためのヒーター２１が埋設されている。また必要に応じて、ウエハＷを当該載置台２の上面側の載置領域内に固定するための図示しない静電チャックを設けても良い。なお、図１以外の縦断面図においてはヒーター２１の記載を省略してある。
【００２０】
この載置台２には、前記載置領域の外周側の領域、及び載置台２の側周面を周方向に亘って覆うように設けられたカバー部材２２を備えている。カバー部材２２は例えばアルミナなどからなり、上下端が各々開口する概略円筒形状に形成されると共に、その上端部が内側に向かって周方向に亘って水平方向に屈曲している。この屈曲部は、載置台２の周縁部にて係止されており、当該屈曲部の厚み寸法は、ウエハＷの厚み寸法（０．８ｍｍ）よりも厚く、例えば１ｍｍ〜５ｍｍの範囲内の３ｍｍとなっている。
【００２１】
載置台２の下面側中央部には、載置台２の底面を貫通し、上下方向に伸びる支持部材２３が接続されている。この支持部材２３の下端部は、処理容器１の下方側に水平に配置された板状の支持板２３２を介して昇降機構２４に接続されている。昇降機構２４は、搬入出口１１から進入してきたウエハ搬送機構との間でウエハＷを受け渡す受け渡し位置（図１に一点鎖線で記載してある）と、この受け渡し位置の上方側であって、ウエハＷへの成膜が行われる処理位置との間で載置台２を昇降させる。
【００２２】
この支持部材２３が貫通する載置台２の底面と、支持板２３２との間には、処理容器１内の雰囲気を外部と区画し、支持板２３２の昇降動作に伴って伸び縮みするベローズ２３１が、前記支持部材２３を周方向の外部側から覆うように設けられている。
【００２３】
載置台２の下方側には、外部のウエハ搬送機構とのウエハＷの受け渡し時に、ウエハＷを下面側から支持して持ち上げる例えば３本の支持ピン２５が設けられている。支持ピン２５は、昇降機構２６に接続されて昇降自在となっており、載置台２を上下方向に貫通する貫通孔２０１を介して載置台２の上面から支持ピン２５を突没することにより、ウエハ搬送機構との間でのウエハＷの受け渡しを行う。
【００２４】
排気ダクト１３の上面側には、円形の開口を塞ぐように円板状の支持板３２が設けられており、これら排気ダクト１３と支持板３２との間には処理容器１内を気密に保つためのＯリング１３３が設けられている。支持板３２の下面側には、処理空間３１２に反応ガスや置換ガスを供給するための天板部材３１が設けられており、天板部材３１はボルト３２３によって支持板３２に支持固定されている。
【００２５】
天板部材３１の下面側には凹部が形成されており、この凹部の中央側から外周側へ向けて末広がりの形状の傾斜面が形成されている。この傾斜面のさらに外側には、平坦なリム３１４が設けられている。  
載置台２を処理位置まで上昇させたとき、天板部材３１は、載置台２に設けられたカバー部材２２の上面と、リム３１４の下面とが互いに対向するように配置される。天板部材３１の凹部と載置台２の上面とによって囲まれた空間は、ウエハＷに対する成膜が行われる処理空間３１２となる。前記凹部が設けられた天板部材３１は、本成膜装置の天井部を構成している。
【００２６】
また図２に示すように、天板部材３１のリム３１４の下面と、カバー部材２２の屈曲部の上面との間には隙間が形成されるように処理位置の高さ位置が設定されている。前記排気ダクト１３の開口部１３１は、この隙間に向けて開口している。
【００２７】
天板部材３１の前記凹部の中央部には、処理空間３１２内へ反応ガスを供給するためのガス供給路３１１が形成されている。ガス供給路３１１は、天板部材３１の中央部を上下方向に貫通し、その下端部は載置台２側へ向けて下方側に開口する円形の開口部３１５が形成されている。天板部材３１に設けられた凹部の中央部は、載置台２上に載置されるウエハＷの中央部と対向する位置に設けられているので、ガス供給路３１１の開口部３１５は、前記ウエハＷの中央部に対してほぼ同一線上に並ぶように配置されている。
【００２８】
一方、ガス供給路３１１の上流側は、ガス供給路３１１にアンモニアガス及び置換用の窒素ガスを供給するためのアンモニア供給路３２１、及び同じくガス供給路３１１に塩化チタンガス及び置換用の窒素ガスを供給するための塩化チタン供給路３２２に分岐している。
【００２９】
アンモニア供給路３２１及び塩化チタン供給路３２２は、配管を介してアンモニアガス供給部６２、塩化チタンガス供給部６４に接続されており、これらの配管は、各々途中で分岐して窒素ガス供給部６１、６３に接続されている。各配管には、ガスの給断を行う開閉バルブ６０２と、ガス供給量の調整を行う流量調整部６０１とが設けられている。なお図示の便宜上、図１においては窒素ガス供給部６１、６３を別々に示したが、これらは共通の窒素供給源を用いてもよい。
【００３０】
以上に説明したように、本例の成膜装置は、各反応ガスの供給部６２、６４から供給された反応ガス（塩化チタンガス及びアンモニアガス）が共通のガス供給路３１１を通って開口部３１５から処理空間３１２へと供給される。そしてさらに本成膜装置は、ガス供給路３１１から供給された反応ガスを処理空間３１２内に分散させた状態でウエハＷに供給するための分散板４を備えている。以下、当該分散板４について説明する。
【００３１】
分散板４は、アルミニウム、ニッケル、ハステロイ、インコネルなどの金属や、アルミナ、窒化アルミ、シリコンカーバイトなどのセラミックスや、石英やグラファイトなどからなる円形の板材であり、ガス供給路３１１の開口部３１５から処理空間３１２内に流入した反応ガスをこの分散板４に衝突させて、反応ガスの流れ方向を変え、より均一な濃度でウエハＷの表面に反応ガスを到達させる役割を果たす。
【００３２】
分散板４は、ガス供給路３１１の開口部３１５を真下から見たとき、この開口部３１５を覆うように当該開口部３１５の下方側に配置されている。分散板４はその上面側中央部を、例えば円柱状の支持棒４１によって支持されている。図４の拡大図に示すように、載置台２上のウエハＷから分散板４までの高さ方向の距離ｈ１や分散板４と開口部３１５との間の隙間ｔ、分散板４の直径Ｌは、反応ガスや置換ガスの供給流量やこれらのガスを供給する時間、ウエハＷの直径や膜厚分布の調整のために適切な値が選択される。
【００３３】
例えば直径３００ｍｍのウエハＷを処理する場合の一例をあげると、ウエハＷから分散板４までの高さ距離ｈ１は３．５〜２５．０ｍｍの範囲が好ましい。この距離が大きくすぎると、成膜や置換操作に要する時間が長くなり反応ガスの消費量も増大する一方、小さくなりすぎると分散板４の下方側に反応ガスが十分に回り込みにくくなる。分散板４と開口部３１５との間の隙間ｔの値としては４．０〜７．５ｍｍ程度が挙げられる。この隙間が小さすぎると、圧損が大きくなって処理空間３１２内にガスを供給しにくくなり、大きくなりすぎると分散板４を設けた効果が小さくなる。次いで分散板４の直径Ｌとしては２９〜１００ｍｍ程度を例示できる。分散板４が大きすぎると、ウエハＷの中央部側に反応ガスが供給されにくくなり、が小さすぎると反応ガスを分散させる作用が得られにくくなる。
【００３４】
分散板４を支持する支持棒４１は、ガス供給路３１１の開口部３１５の中央部を通ってガス供給路３１１内を貫通し、本例では天板部材３１内に反応ガスの供給路３２１、３２２を形成するための流路形成部材３３の下面に固定されている。
従って、ガス供給路３１１の開口部３１５、支持棒４１、分散板４、載置台２上のウエハＷは、その中央部がほぼ同一線上に上下に並んだ状態で配置されている。また、これら開口部３１５、支持棒４１、分散板４、載置台２の平面形状が円形となっていることにより、前記支持棒４１周り（ウエハＷの周方向）に円対称な流れが形成されるように処理空間３１２内に反応ガスを供給することができる。
【００３５】
ここで支持棒４１が円柱によって構成され、またガス供給路３１１の開口部３１５の形状が円形となっていることは必須ではなく、反応ガスを広げる分散板４が円形であれば、ウエハＷの周方向に円対称な反応ガスの供給を実現できる。また、ガス供給路３１１の開口部３１５、支持棒４１、分散板４及びウエハＷの各部の中心が厳密に同一線上に並んでいなくてもよい。
【００３６】
以上に説明した構成を備えた成膜装置は、図１に示すように制御部７と接続されている。制御部７は例えば図示しないＣＰＵと記憶部とを備えたコンピュータからなり、記憶部には成膜装置の作用、即ち載置台２上に載置されたウエハＷを処理位置まで上昇させ、処理空間３１２内に予め決められた順番で反応ガス及び置換用のガスを供給してＴｉＮの成膜を実行し、成膜が行われたウエハＷを搬出するまでの制御についてのステップ（命令）群が組まれたプログラムが記録されている。このプログラムは、例えばハードディスク、コンパクトディスク、マグネットオプティカルディスク、メモリーカード等の記憶媒体に格納され、そこからコンピュータにインストールされる。
【００３７】
続いて、本成膜装置の作用について図５〜図６を参照しながら説明する。はじめに、予め処理容器１内を真空雰囲気に減圧した後、載置台２を受け渡し位置まで降下させる。そして、ゲートバルブ１２を開放し、搬入出口１１と接続された真空搬送室に設けられたウエハ搬送機構の搬送アームを進入させ、支持ピン２５との間でウエハＷの受け渡しを行う。しかる後、支持ピン２５を降下させ、ヒーター２１によって既述の成膜温度に加熱された載置台２上にウエハＷを載置する。
【００３８】
次いで、ゲートバルブ１２を閉じ、載置台２を処理位置まで上昇させると共に、処理容器１内の圧力調整を行った後、塩化チタンガス供給部６４より塩化チタンガスを供給する（図５）。供給された塩化チタンガスは、塩化チタン供給路３２２からガス供給路３１１へ流れ込み、ガス供給路３１１と支持棒４１との間に形成される円筒状の空間を流れて、開口部３１５から処理空間３１２に流れ込む。
【００３９】
処理空間３１２内に流れ込んだ塩化チタンガスは、開口部３１５の下方側に配置されている分散板４に衝突して流れ方向を変え、その一部は分散板４の下方側の空間に回り込んでウエハＷの中央部に到達する。残る塩化チタンガスは、分散板４に案内されて流れ方向を横方向に変え、処理空間３１２の天井部の傾斜面に案内されながら、天板部材３１の中央部側から外周部側へ向け、径方向に沿って放射状に広がっていく。
【００４０】
このように、ガス供給路３１１から供給された塩化チタンガス（反応ガス）の流れを制御する分散板４は支持棒４１の中心軸周りに円対称に形成及び支持され、また分散板４とウエハＷの中央部の位置が同一線上に並んで配置されている。これにより、ウエハＷの全面に、より均一に塩化チタンガスが供給され、ウエハＷの中央部周りに円対称に塩化チタンガスを吸着させることができる。さらに、支持棒４１にガス流路が形成されていないので、当該支持棒４１に支持されている分散板４の中央部からは塩化チタンガスが下方側に流出しない。この結果、ガス供給路３１１から供給された塩化チタンガスが直接、ウエハＷの中央部に衝突し、当該位置における塩化チタンの吸着量が過大になって膜の面内均一性を悪化させる事象の発生を抑えることができる。
【００４１】
処理空間３１２内を流れ、リム３１４とカバー部材２２との間の隙間に到達した塩化チタンガスは、当該隙間から処理容器１内に流れ出た後、排気ダクト１３を介して外部へ排出される。  
上述の流れにおいて、天板部材３１の下面に末広がりの形状の傾斜面が形成されていることにより、塩化チタンガスのガス溜まりが形成されにくく、処理空間３１２に供給された塩化チタンガスを効率的にウエハＷ表面に供給することができる。
【００４２】
次に、塩化チタンガスの供給を停止すると共に、窒素ガス供給部６３から置換用のガスである窒素ガスを供給する（図５）。窒素ガスは、塩化チタンガスと同様の経路を通って処理空間３１２内に供給され、当該経路及び処理空間３１２内の塩化チタンガスが窒素ガスと置換される。
【００４３】
このとき、ガスシャワーヘッドなどのように大型のガス供給機構を用いず、ガス供給機構としてガス供給路３１１から直接処理空間３１２内に塩化チタンガスや窒素ガスを供給することにより、ガス供給機構内のガスの置換を短時間で完了することができる。また。処理空間３１２内においても、天板部材３１の下面（天井面）に末広がりの形状の傾斜面が形成されており、当該天井面が平坦な場合に比べて処理空間３１２が小さく、ガスが渦を巻いてガス溜まりを形成する角状の空間を有さないことから、処理空間３１２のガスの置換に要する時間も短くできる。
【００４４】
こうして、所定時間、窒素ガスの供給を行い、ガスの置換を行ったら、窒素ガスの供給を停止し、アンモニアガス供給部６２からアンモニアガスを供給する（図６）。供給されたアンモニアガスは、アンモニア供給路３２１→ガス供給路３１１を介して、塩化チタンの場合と同様の流れを形成して処理空間３１２内に供給される。このときも分散板４がウエハＷの全面に、より均一にアンモニアガスを供給するように作用することは塩化チタンガスの供給時と同様である。
【００４５】
処理空間３１２内を流れるアンモニアガスがウエハＷの表面に到達すると、先にウエハＷに吸着している塩化チタンガスの成分を窒化して窒化チタンが形成される。しかる後、ガス供給路３１１に供給されるガスを窒素ガス供給部６１からの置換用の窒素ガスに切り替えて、アンモニアガスの供給経路及び処理空間３１２内のアンモニアガスを窒素ガスと置換する（図６）。
【００４６】
このようにして、塩化チタンガス→窒素ガス→アンモニアガス→窒素ガスの順番で反応ガス（塩化チタンガス、アンモニアガス）と置換用のガス（窒素ガス）とを供給することにより、ウエハＷの表面に窒化チタン（ＴｉＮ）の分子層が積層され、窒化チタンの膜が成膜される。
【００４７】
こうして塩化チタンガスの供給とアンモニアガスの供給とを例えば数十回〜数百回繰り返し、所望の膜厚の窒化チタンの膜を成膜したら、置換用の窒素ガスを供給して最後のアンモニアガスを排出した後、載置台２を受け渡し位置まで降下させる。そしてゲートバルブ１２を開いて搬送アームを進入させ、搬入時とは逆の手順で支持ピン２５から搬送アームにウエハＷを受け渡し、成膜後のウエハＷを搬出させた後、次のウエハＷの搬入を待つ。
【００４８】
本実施の形態に係わる成膜装置によれば以下の効果がある。載置台２上のウエハＷの中央部と対向する位置に、ガス供給路３１１から供給される反応ガスを分散させるための円形の分散板４が設けられ、且つ、この分散板４は、ガス供給路３１１の開口部３１５の中央部を通って下方側に突出する支持棒４１によってその中央部が支持されている。この結果、支持棒４１周りに円対称に反応ガスを広げることができ、ウエハＷの周方向に均一な膜厚の成膜を行うことができる。また、この分散板４は、少なくとも中央部からはガスが下方に流出しないように構成されているので、ガス供給路３１１の開口部３１５の直下における過大な成膜が抑えられ、ウエハＷの径方向にも均一な膜を成膜できる。
【００４９】
以上、図１〜図６には、共通のガス供給路３１１に種類の異なる反応ガス（塩化チタンガス、アンモニアガス）を流して処理空間３１２に供給する例を示したが、これらの反応ガスを独立して供給するガス供給路を設けてもよい。例えば図７、図８には、ガス供給路３１１の内側に配管３１３を配置することにより、天板部材３１と配管３１３との間に第１のガス供給路３１１ａが形成され、配管３１３と支持棒４１との間に第２のガス供給路３１１ｂが形成される。本例では第１のガス供給路３１１ａにはアンモニア供給路３２１が接続されており、一方側の反応ガスとしてアンモニアガスが供給される。また、第２のガス供給路３１１ｂには塩化チタン供給路３２２が接続されていて他方側の反応ガスとして塩化チタンガスが供給される。  
なお、以下に説明する各例では、図１〜図６に示した成膜装置と共通の構成要素には、これらの図と同じ符号を付してある。
【００５０】
支持棒４１は、配管３１３の中央部を通って下方側に突出しており、その下端部には分散板４が設けられている点は図１〜図６に示した例と同様である。また、この配管３１３についても第１のガス供給路３１１ａを形成する開口の中央部を通って下方側に突出し、その下端部は第１のガス供給路３１１ａの開口部３１５ａと支持棒４１に設けられた分散板４との中間の高さ位置まで延びだしている。
【００５１】
そして配管３１３の下端部には、当該配管３１３の開口（第２のガス供給路３１１ｂの開口部３１５ｂ）の周囲に円環状にもう一つの分散板４ａが設けられている。従って、配管３１３は、支持棒４１との間に第２のガス供給路３１１ｂを形成するのみならず、分散板４ａを支持する支持棒としての役割も果たしている。
【００５２】
この結果、図７に示すように、第２のガス供給路３１１ｂを通って供給された塩化チタンガス及びその置換ガスは、支持棒４１に設けられた分散板４によって処理空間３１２内に分散される。一方、図８に示すように、第１のガス供給路３１１ａを通って供給されたアンモニアガスは、配管３１３に設けられた分散板４ａによって処理空間３１２内に分散される。この場合にもそれぞれのガス供給路３１１ａ、３１１ｂは、各開口部３１５ａ、３１５ｂの真下から見て分散板４、４ａによって覆われている。また、ウエハＷの中央部と対向する分散板４は、ガス供給路が形成されていない支持棒４１によって支持されているので、本例においても分散板４の中央部からは反応ガスが下方側に流出しない状態となっている。
【００５３】
図７、図８に示した例では、上方側の分散板４ａの方が下方側の分散板４よりも直径が大きくなっているが、各分散板４、４ａの直径の大小関係は、膜厚分布の調整などのため、反応ガスの性質や供給流量などに応じて適宜変更してよい。また、これらの図によれば、天板部材３１の傾斜面との干渉を避け、また反応ガスの流れの状態を調整するために、直径の大きな分散板４ａの外周領域に傾斜面が設けられている。この傾斜面についても分散板４、４ａの直径や配置高さなどに応じて設けても、設けなくてもよく、また傾斜を浅くしたり深くしたりしてもよい。
【００５４】
さらに、配管３１３を２つ以上多重に配置して、３つ以上のガス供給路を形成してもよい。この場合には、支持棒４１が設けられている最も内側のガス供給路が第２のガス供給路３１１ｂに相当する一方、この第２のガス供給路３１１ｂの外側に位置する各ガス供給路が第１のガス供給路３１１ａに相当し、それぞれの第１のガス供給路３１１ａを形成する内側の配管３１３の下端部に分散板４ａが設けられる。
【００５５】
ここで図９〜図１１に示すように、分散板４ｂ〜４ｄに通流口４０１〜４０３を設けて分散板４の代わりとし、これら分散板４ｂ〜４ｄに衝突した反応ガスの一部を通流させることにより、反応ガスの分散の状態を調整してもよい。図９は、分散板４ｂの周方向に沿って伸びる通流口４０１を設けた例であり、図１０は分散板４ｃの径方向に沿って伸びる通流口４０２を設けた例である。また、図１１は分散板４ｄの全面に設けた多数の小孔を通流口４０３とした例であり、通流口の形状は適宜変更してよい。
【００５６】
通流口４０１〜４０３を設ける場合であっても、ガス供給路３１１から供給された反応ガスの一部が通流口４０１〜４０３を通過してその下方側に載置されたウエハＷの中央部に供給される一方、残りの反応ガスは分散板４ｂ〜４ｄに衝突して流れが変わるので反応ガスを分散させる効果がある。また、支持棒４１によって支持された分散板４ｂ〜４ｄの中央部（図９〜図１１中に破線で示してある）からは、反応ガスが直接、下方側へ流出していない点については、これまでの例と同様である。  
さらに、図７、図８に示した配管３１３の下端部に設けられる分散板４ａに対してもこれら通流口４０１〜４０３を設けてもよいことは勿論である。
【００５７】
次に、分散板４の下方側に、再分散板５を設けた第２の実施の形態について図１２〜図１４を参照しながら説明する。図１、図２等に示したように、傾斜面を設けた天板部材３１を用い、ガス供給路３１１の開口部３１５から径方向に広がるように反応ガスを供給して成膜を行うと、ウエハＷの中央部の周囲に円環状に膜厚が厚くなる領域が形成される場合があった。
【００５８】
このときの反応ガスの流れの状態をシミュレーションにより確認したところ、天板部材３１の傾斜面に沿って流れる反応ガスの一部が下方側へ向けて剥離する流れが形成され、この剥離流れがウエハＷに到達する位置で膜厚が厚くなるとが分かった。そこで図１２、図１３には、前記剥離流れが形成される位置に、円環状の再分散板５を設けることにより、反応ガスの分散を向上させた例を記載している。
【００５９】
再分散板５は金属や、セラミックス製の円形の部材からなり、分散板４よりも下方側に配置される。通流口５０１の大きさや再分散板５の部材の面積などによっても異なるが、ウエハＷから再分散板５までの高さ距離ｈ２（＜ｈ１）は、再分散板５の下方側に反応ガスが回り込めるように３．５〜１２．０ｍｍ程度に設定される。また、前記剥離流れは、ガス供給路３１１の開口部３１５から供給された反応ガスが天板部材３１の傾斜面に沿って径方向に広がる際に形成されることから、再分散板５の外径寸法は、分散板４の直径よりも大きくなる。さらに再分散板５には、中央部側に通流口５０１が設けられており、反応ガスを再分散板５の外側だけでなく内側へ向けても分散させることができる。
【００６０】
図１３に示すように、ガス供給路３１１から供給された反応ガス（ここでは塩化チタンガスの例を示している）が分散板４にて分散され、その一部が天板部材３１の傾斜面に沿って流れた後、この傾斜面から剥離した流れを受け止める位置に再分散板５は配置されている。再分散板５にて受け止められた反応ガスの流れは、その一部が再分散板５の外側へ向けて分散される一方、通流口５０１が設けられているウエハＷの中央部側へも分散される。この結果、反応ガスがウエハＷに到達する前に剥離流れを分散させ、均一な厚さを持つ膜を成膜できる。
【００６１】
この他、本例の再分散板５の上面の外周側には、部材が厚くなっている流路調整部５０３が円環状に設けられており、天板部材３１との間に形成される流路の幅を調節して反応ガスの流れ状態を制御している。この流路調整部５０３は、通流口５０１の形成されている内周側に設けてもよく、また再分散板５の下面に流路調整部５０３を設けて再分散板５とウエハＷとの間に形成される流路の幅を調節してもよい。
【００６２】
図１２、図１３に示した例では、再分散板５は、分散板４を支持する支持棒４１をさらに下方側へ突出させて、この支持棒４１からウエハＷの径方向に十字に伸ばした支持部材５１を再分散板５の内周面に固定することにより支持されている。この支持法では、通流口５０１が支持棒４１の周りに４回対称となり、完全な円対称とはならない。しかしながら、再分散板５にて再分散させる流れは、分散板４によって分散させた後の流れなので、ガス供給路３１１から流出した直後に比べて流れの勢いも弱まっている。このため、分散板４の場合に比べ、円対称ではない部材（本例では支持部材５１）を設けることによって膜圧の均一性を低下させる影響も小さい。
【００６３】
図１４〜図１６には、再分散板５ａ〜５ｃのバリエーションの例を示してある。図１４の再分散板５ａは、分散板４ｄの周縁部下面から下方側に伸び出すように設けた複数本の支持部材５２によって支持され、分散板４ｄ及び再分散板５ａの双方に小孔状の通流口５０２が設けられている。図１５の再分散板５ｂは、天板部材３１の傾斜面から下方側へ向けて突出させた複数本の支持部材５３により、再分散板５ｂの周縁部が支持されている。図１６の再分散板５ｃのように大口径の通流口５０１を設ける場合に替えて、再分散板５ｃの全面に多孔状の通流口５０２を設け、分散板４の下方へ突出させた支持棒４１により、再分散板５ｃの中央部を支持してもよい。
【００６４】
ここで本発明において支持棒４１は、天板部材３１に設けられたガス供給路３１１の開口部３１５の中央部を通って下方側に突出し、分散板４の中央部を支持している。そして、上述の各成膜装置においては、ガス供給路３１１を上下に貫通する１本の棒状の部材により支持棒４１を構成した例を示した。一方で、支持棒４１の周りに円対称となるように反応ガスを分散させるという観点からは、少なくともガス供給路３１１の開口部３１５付近から下流側において分散板４が中心軸周りに円対称となるように支持されていればよい。
【００６５】
そこで、図１７、図１８に示した例は、ガス供給路３１１の中央部を円板状の蓋部４２で塞ぎ、この蓋部４２の下面に支持棒４１を設けて分散板４を支持した例を示している。蓋部４２は反応ガスのガス拡散空間３２４を上下に貫通する複数本の支持部材４３にて天板部材３１に支持されており、反応ガスは蓋部４２と天板部材３１との間に形成される円筒状のガス供給路３１１を通って処理空間３１２に供給される。この例においても蓋部４２及び支持棒４１を一体として径の異なる「支持棒」が上下に連結されていると考えることができる。そしてこの「支持棒」も天板部材３１に設けられたガス供給路３１１の開口部３１５の中央部を通って下方側に突出し、分散板４の中央部を支持しているといえる。
【００６６】
さらにまた、以上に説明した各成膜装置において、例えばガス供給路３１１から吐出されるガスが旋回流を形成しながら処理空間３１２内に吐出されるようにガス供給路３１１にらせん状の流路などを形成してもよい。  
そして、再分散板５を設けない場合には、天板部材３１に傾斜面が形成されていることは必須の要件ではなく、平坦な天井面を持つ天板部材３１にガス供給路３１１を設け、このガス供給路３１１の開口部３１５に分散板４を設けてもよい。
【００６７】
この他、本発明の成膜装置では、既述のＴｉＮ膜の成膜の他に、金属元素、例えば周期表の第３周期の元素であるＡｌ、Ｓｉ等、周期表の第４周期の元素であるＴｉ、Ｃｒ、Ｍｎ、Ｆｅ、Ｃｏ、Ｎｉ、Ｃｕ、Ｚｎ、Ｇｅ等、周期表の第５周期の元素であるＺｒ、Ｍｏ、Ｒｕ、Ｒｈ、Ｐｄ、Ａｇ等、周期表の第６周期の元素であるＢａ、Ｈｆ、Ｔａ、Ｗ、Ｒｅ、ｌｒ、Ｐｔ等の元素を含む膜を成膜してもよい。ウエハＷ表面に吸着させる金属原料としては、これらの金属元素の有機金属化合物や無機金属化合物などを反応ガス（原料ガス）として用いる場合が挙げられる。金属原料の具体例としては、上述のＴｉＣｌ４の他に、ＢＴＢＡＳ（（ビスターシャルブチルアミノ）シラン）、ＤＣＳ（ジクロロシラン）、ＨＣＤ（ヘキサジクロロシラン）、ＴＭＡ(トリメチルアルミニウム)、３ＤＭＡＳ（トリスジメチルアミノシラン）などが挙げられる。
【００６８】
また、ウエハＷの表面に吸着した原料ガスを反応させて、所望の膜を得る反応には、例えばＯ２、Ｏ３、Ｈ２Ｏ等を利用した酸化反応、Ｈ２、ＨＣＯＯＨ、ＣＨ３ＣＯＯＨ等の有機酸、ＣＨ３ＯＨ、Ｃ２Ｈ５ＯＨ等のアルコール類等を利用した還元反応、ＣＨ４、Ｃ２Ｈ６、Ｃ２Ｈ４、Ｃ２Ｈ２等を利用した炭化反応、ＮＨ３、ＮＨ２ＮＨ２、Ｎ２等を利用した窒化反応等の各種反応を利用してもよい。
【００６９】
更に、反応ガスとして、３種類の反応ガスや４種類の反応ガスを用いてもよい。例えば３種類の反応ガスを用いる場合の例としては、チタン酸ストロンチウム（ＳｒＴｉＯ３）を成膜する場合があり、例えばＳｒ原料であるＳｒ（ＴＨＤ）２（ストロンチウムビステトラメチルヘプタンジオナト）と、Ｔｉ原料であるＴｉ（ＯｉＰｒ）２（ＴＨＤ）２（チタニウムビスイソプロポキサイドビステトラメチルヘプタンジオナト）と、これらの酸化ガスであるオゾンガスが用いられる。この場合には、Ｓｒ原料ガス→置換用のガス→酸化ガス→置換用のガス→Ｔｉ原料ガス→置換用のガス→酸化ガス→置換用のガスの順でガスが切り替えられる。
【実施例】
【００７０】
（実験１）
異なる種類の天板部材３１を用い、処理空間３１２内に塩化チタンガスとアンモニアガスを供給して窒化チタンの膜を成膜し、その膜厚分布や膜厚の変位を測定した。  
Ａ．実験条件  
（実施例１−１）  図１〜図４に構造を示した１本の支持棒４１により、当該支持棒４１の周りに円対称となるように支持された分散板４を用いて成膜を行った。分散板４の直径Ｌは３８ｍｍであり、ウエハＷから分散板４までの高さ距離ｈ１は１５．５ｍｍ、分散板４に通流口は設けられていない。塩化チタンガスは５０ｓｃｃｍで０．０５秒間、アンモニアガスは２７００ｓｃｃｍで０．３秒間、窒素ガスは置換操作毎に６Ｌ（塩化チタンガス供給後に０．２秒、アンモニアガス供給後に０．３秒間）流すサイクルを５００サイクル行った。
そして、成膜された膜の膜厚を分光エリプソメトリー式の膜厚計により膜厚分布を測定すると共に、下記（１）式により面内均一性（Ｍ−ｍ値）を計算した。  
（Ｍ−ｍ値）＝｛（最大膜厚（Ｍ値）−最小膜厚（ｍ値））  
／（２×平均膜厚）｝×１００（％）…（１）  
（実施例１−２）  図１２、図１３に示した分散板４及び再分散板５を備えた成膜装置を用いて実施例１−１と同様の条件で成膜を行った。分散板４の直径Ｌは３８ｍｍであり、再分散板５の直径は１１０ｍｍ、通流口５０１の直径は７０ｍｍである。ウエハＷから分散板４までの高さ距離ｈ１は１５．６ｍｍ、再分散板５までの高さ距離ｈ２は１１．２ｍｍである。また、ガス供給路３１１には旋回流を形成して開口部３１５から処理空間３１２に反応ガスを供給する流路が設けられている。
【００７１】
（比較例１−１）  図１９に示すように天板部材３１の下面側であって、ガス供給路３１１の開口部３１５の周縁部の位置に４本の支持部材４４を設け、これらの支持部材４４により、分散板４を支持した。そして実施例１−１と同様の条件下で窒化チタンの成膜を行い、膜厚分布及びＭ−ｍ値を求めた。分散板４の直径及びウエハＷからの高さ位置は実施例１−１と同様である。図１９中に併記した拡大平面図には、支持部材４４による分散板４の支持位置を示してある。
（比較例１−２）  図１〜図４において分散板４及び支持棒４１を設けていないガス供給路３１１から直接、反応ガスを供給する成膜装置を用い、実施例１−１と同様の条件で成膜を行った。
【００７２】
Ｂ．実験結果  
実施例１−１及び比較例１−１にて成膜されたウエハＷの表面の窒化チタン膜の膜厚分布を図２０、図２１に各々示す。また、図２２〜図２４に、実施例１−１、１−２、比較例１−２におけるウエハＷの直径方向の相対的な膜厚の変位を示す。  
図２０に示した実施例１−１の結果によれば、分散板４の下方側に位置するウエハＷの中央部を中心として、おおよそ同心円状に膜厚分布が変化している様子が分かる。また、図２２によれば、ウエハＷの中心を挟んで外周寄りの位置に膜厚のピークが確認され、ガス供給路３１１の傾斜面に沿った反応ガスの流れが途中で剥離してウエハＷに到達し、膜厚分布に影響を与えていることが分かる。実施例１−１におけるＭ−ｍ値は５．９％であり、５％に近い面内均一性が達成された。  
これに対し図２３に示すように、再分散板５を設けた実施例１−２では、上記剥離流れに伴うピークの形成が解消されている。実施例１−２におけるＭ−ｍ値は６．０％であった。
【００７３】
一方、図２１に示した比較例１−１の結果によれば、図１９に拡大図示した支持部材４４の設けられている位置に対応して膜厚が薄い領域と、厚い領域とがウエハＷの周方向に交互にあらわれ、周方向に対称な状態が崩れている。
【００７４】
次いで、分散板４を設けずにガス供給路３１１の開口部３１５から直接、反応ガスを供給する比較例１−２では、反応ガスがウエハＷに衝突する中央部で膜厚が厚くなり、周縁部に行くほど薄くなる膜厚の変位が確認された。また、Ｍ−ｍ値も１１％と、実施例１−１、１−２の２倍近くに悪化している。従って、分散板４は、少なくとも支持棒４１に支持される中央部からは反応ガスを下方に流出しない構成となっていることが必要であることが確認された。
【符号の説明】
【００７５】
Ｗ          ウエハ
１          処理容器
２          載置台
３１        天板部材
３１１      ガス供給路
３１１ａ    第１のガス供給路
３１１ｂ    第２のガス供給路
３１３      配管
４、４ａ〜４ｄ
分散板
４０１〜４０３
通流口
４１        支持棒
４３、４４  支持部材
５、５ａ〜５ｃ
再分散板
５０１、５０２
通流口
７          制御部
【図１】
2014074190.tif 000003
【図２】
2014074190.tif 000004
【図３】
2014074190.tif 000005
【図４】
2014074190.tif 000006
【図５】
2014074190.tif 000007
【図６】
2014074190.tif 000008
【図７】
2014074190.tif 000009
【図８】
2014074190.tif 000010
【図９】
2014074190.tif 000011
【図１０】
2014074190.tif 000012
【図１１】
2014074190.tif 000013
【図１２】
2014074190.tif 000014
【図１３】
2014074190.tif 000015
【図１４】
2014074190.tif 000016
【図１５】
2014074190.tif 000017
【図１６】
2014074190.tif 000018
【図１７】
2014074190.tif 000019
【図１８】
2014074190.tif 000020
【図１９】
2014074190.tif 000021
【図２２】
2014074190.tif 000022
【図２３】
2014074190.tif 000023
【図２４】
2014074190.tif 000024
【図２０】
2014074190.tif 000025
【図２１】
2014074190.tif 000026